(57)【特許請求の範囲】
【請求項１】
炭素質材料及びホウ素単体又は炭化ホウ素、窒化ホウ素、酸化ホウ素及びホウ酸から選ばれる少なくとも１種であるホウ素化合物を含み、
前記ホウ素単体又はホウ素化合物の平均粒径が１μｍ以上５０μｍ以下であり、
前記炭素質材料は比表面積が１０ｍ２／ｇ以下であり、平均粒子径が５μｍ〜３０μｍであり、かつ複数の扁平状の粒子が配向面に非並行となるように集合又は結合した構造を有する黒鉛質材料を含む、リチウム二次電池用負極材。
【請求項２】
ホウ素単体又はホウ素化合物の含有量が炭素質材料に対して０．０１ｗｔ％以上１０ｗｔ％以下である請求項１に記載のリチウム二次電池用負極材。
【請求項３】
請求項１または請求項２に記載のリチウム二次電池負極材を用いてなるリチウム二次電池用負極。
【請求項４】
請求項３に記載のリチウム二次電池負極を用いてなるリチウム二次電池。
【請求項５】
炭素質材料、ホウ素単体又は炭化ホウ素、窒化ホウ素、酸化ホウ素及びホウ酸から選ばれる少なくとも１種であるホウ素化合物、結着剤及び増粘剤を混合しスラリーとし、前記スラリーを集電体に塗布することを特徴とし、
前記炭素質材料は比表面積が１０ｍ２／ｇ以下であり、平均粒子径が５μｍ〜３０μｍであり、かつ複数の扁平状の粒子が配向面に非並行となるように集合又は結合した構造を有する黒鉛質材料を含む、リチウム二次電池用負極の製造方法。
【発明の詳細な説明】
【技術分野】
【０００１】
本発明はリチウム二次電池用負極材、リチウム二次電池用負極及びリチウム二次電池に関する。さらに詳しくは、ポータブル機器、電気自動車などの電力貯蔵等に用いるのに好適な、放電負荷特性且つ密着特性に優れたリチウムイオン二次電池用負極とそれを用いたリチウム二次電池に関する。
【背景技術】
【０００２】
ホウ素単体及びホウ素化合物は、一般的に、リチウム二次電池用負極材として用いられる炭素質材料の黒鉛化のための触媒として利用されている。このようなホウ素単体及びホウ素化合物の利用としては、例えば、炭素質材料の原料と共にホウ素単体又はホウ素化合物を添加し、不活性あるいは還元性雰囲気下２０００〜２５００℃の高温で焼成・黒鉛化する製造方法が挙げられる（例えば、特許文献１参照）。
【０００３】
このように、ホウ素化合物を炭素質材料を作製する際に添加することで、得られた炭素質材料をリチウム二次電池用負極材として用い、充放電容量を向上させることができ、得られた炭素質材料には０．１〜２．０ｗｔ％のホウ素化合物が残存する（例えば、特許文献２参照）。
【０００４】
また、窒化ホウ素、炭化ホウ素、酸化ホウ素等のホウ素化合物を炭素質材料の原料と混合し、窒素ガス雰囲気下で焼成することにより、得られる炭素質材料中にＢＣ３Ｎ、ＢＣ２等のホウ素置換型固溶体を生成させ、充放電容量を向上させる試みがある（例えば、特許文献３参照）。
【０００５】
また、炭素質材料とホウ素化合物を混合し黒鉛化することにより、ホウ素及び／又はホウ素固溶体を多く含む炭素質材料を作製し、ＰＣ適合性を改善している例がある（例えば、特許文献４参照）。
【０００６】
一方、リチウム二次電池用正負極において、炭素材及び炭素質導電剤の少なくともいずれかに対し０．０８ｗｔ％〜３ｗｔ％の割合でホウ素を含有することにより、正極表面の電子とリチウムイオンとの反応を円滑にすることにより、抵抗が低減し、局部的な抵抗が小さく、高出力かつ寿命特性に優れたリチウム二次電池を得ている例がある（例えば、特許文献５参照）。
【先行技術文献】
【特許文献】
【０００７】
【特許文献１】特開平８−３１４２２号公報
【特許文献２】特開平３−２４５４５８号公報
【特許文献３】特開平５−２９０８４３号公報
【特許文献４】特開２００２−２１６７５４号公報
【特許文献５】特開２００３−４５４３４号公報
【発明の概要】
【発明が解決しようとする課題】
【０００８】
一般的に、ノートパソコン、携帯電話等のポータブル機器に使用されるリチウム二次電池用負極材としては、高い充放電容量が要求されるために、人造黒鉛及び天然黒鉛粒子が使われている。リチウム二次電池の高容量化には、例えば、リチウム二次電池負極を高密度化することが挙げられる。しかし、リチウム二次電池用負極を高密度化すると、リチウム二次電池用負極材の粒子配向による放電負荷特性の低下、高圧プレス時にリチウム二次電池用負極材が集電体から剥離するといった問題がある。
【０００９】
一方、ハイブリット車（ＨＥＶ）などのモータ駆動用のリチウム二次電池負極材としては、高い入出力特性が要求されるために、非晶質炭素粒子が使われている。この用途では、同時に高い放電負荷特性を満たすことが必要となり、非晶質炭素粒子を用いる場合は、負極材の粒子径を小さくする必要があり、結果、集電体との密着特性が低くなり、リチウム二次電池用負極材が集電体から剥離するといった問題がある。
このようにいずれの炭素質材料を用いたリチウム二次電池においても、放電負荷特性及び密着特性を向上させることは必要となる。
【００１０】
本発明は、これらの課題を解決するものであり、放電負荷特性且つ密着特性に優れたリチウム二次電池用負極材、これを用いたリチウム二次電池用負極及びリチウム二次電池を提供することを目的とする。
【課題を解決するための手段】
【００１１】
本発明者らは、リチウム二次電池用途として種々の負極材を作製し検討を行った結果、炭素質材料にホウ素単体又はホウ素化合物を、炭素質材料に混合することによりリチウム二次電池用負極材として放電負荷特性且つ密着特性に優れることを見出し、本発明に至った。
すなわち、具体的には本発明は下記（１）〜（５）に記載の事項を特徴とするものである。
（１）炭素質材料及びホウ素単体又は炭化ホウ素、窒化ホウ素、酸化ホウ素及びホウ酸から選ばれる少なくとも１種であるホウ素化合物を含み、前記ホウ素単体又はホウ素化合物の平均粒径が１μｍ以上５０μｍ以下であり、前記炭素質材料は比表面積が１０ｍ２／ｇ以下であり、平均粒子径が５μｍ〜３０μｍであり、かつ複数の扁平状の粒子が配向面に非並行となるように集合又は結合した構造を有する黒鉛質材料を含む、リチウム二次電池用負極材。
（２）ホウ素単体又はホウ素化合物の含有量が炭素質材料に対して０．０１ｗｔ％以上１０ｗｔ％以下である上記のリチウム二次電池用負極材。
（３）上記のリチウム二次電池負極材を用いてなるリチウム二次電池用負極。
（４）上記のリチウム二次電池負極を用いてなるリチウム二次電池。
（５）炭素質材料、ホウ素単体又は炭化ホウ素、窒化ホウ素、酸化ホウ素及びホウ酸から選ばれる少なくとも１種であるホウ素化合物、結着剤及び増粘剤を混合しスラリーとし、前記スラリーを集電体に塗布することを特徴とし、前記炭素質材料は比表面積が１０ｍ２／ｇ以下であり、平均粒子径が５μｍ〜３０μｍであり、かつ複数の扁平状の粒子が配向面に非並行となるように集合又は結合した構造を有する黒鉛質材料を含む、リチウム二次電池用負極の製造方法。
【発明の効果】
【００１２】
本発明によれば、放電負荷特性且つ密着特性に優れたリチウム二次電池負極材を得ることができる。
【発明を実施するための形態】
【００１３】
以下、本発明を詳細に説明する。
本発明のリチウム二次電池用負極材は、炭素質材料及びホウ素単体又はホウ素化合物を含むことを特徴とする。上記負極材とすることによって、炭素質材料にホウ素単体又はホウ素化合物を黒鉛化触媒として利用した際の、残存ホウ素、ホウ素置換型固溶体・ホウ素侵入型固溶体の形成によっては得ることができなかった放電負荷特性及び密着特性の向上効果を有するものである。
【００１４】
本発明におけるホウ素単体又はホウ素化合物としては、ホウ素を含んだものであれば特に限定するものではないが、たとえば、ホウ素単体、炭化ホウ素、窒化ホウ素、酸化ホウ素、ホウ酸、各種ホウ素塩等が挙げられる。これらは単独又は２種以上を混合して使用しても構わない。中でも、酸化ホウ素、ホウ酸は含まれる酸素がリチウムと反応し、充放電容量の低下を引き起こすの観点から、炭化ホウ素、窒化ホウ素を用いることが好ましい。
【００１５】
ホウ素単体又はホウ素化合物の含有量は、炭素質材料に対して０．０１ｗｔ％〜１０ｗｔ％であることが好ましい。ホウ素単体又はホウ素化合物の含有量がこの範囲内であると、充放電容量の低下が少なく、放電負荷特性及び密着性向上の効果が得られる傾向がある。また、前記含有量は０．０１ｗｔ％〜５ｗｔ％であることがより好ましく、０．０１ｗｔ％〜１ｗｔ％であることがさらに好ましい。
【００１６】
ホウ素単体又はホウ素化合物の平均粒径は１μｍ以上５０μｍ以下であることが好ましい。ホウ素単体又はホウ素化合物の平均粒径が前記範囲内であると、リチウム二次電池用負極を成形する際に厚みを均一にしやすく、また、リチウム二次電池用負極材を含有するスラリーを塗工する際に筋引きを低減できる傾向にある。また、前記平均粒径は、１μｍ以上２０μｍ以下であることがより好ましく、１μｍ以上１０μｍ以下であることがさらに好ましい。なお、ホウ素単体又はホウ素化合物の平均粒径は、界面活性剤を含んだ精製水に試料を分散させ、レーザー回折式粒度分布測定装置（例えば、株式会社島津製作所製ＳＡＬＤ−３０００Ｊ）で測定することができ、平均粒子径は５０％Ｄとして算出される。
【００１７】
本発明における炭素質材料としては、リチウムイオンを脱挿入可能な炭素室材料であれば特に制限は無いが、例えば、人造黒鉛、天然黒鉛などの黒鉛質材料、非晶質炭素材料等が挙げられる。
【００１８】
以下、上記黒鉛質材料及び非晶質炭素材料を用いる場合の、それぞれの好ましい態様に関して説明する。
【００１９】
黒鉛質材料としては、ＸＲＤ測定より求められる炭素００２面の面間隔ｄ００２が３．３８Å以下であることが好ましく、３．３５Å〜３．３７Åであることがより好ましい。面間隔ｄ００２が３．３８Åを超えると放電容量が小さくなる傾向がある。ｄ（００２）の下限値に特に制限はないが、純粋な黒鉛結晶のｄ（００２）の理論値で通常３．３５Å程度とされる。なお、炭素００２面の面間隔ｄ００２は、Ｘ線（ＣｕＫα線）を試料に照射し、回折線をゴニオメーターにより測定して得た回折プロファイルより回折角２θ＝２４〜２６°付近に現れる炭素００２面に対応した回折ピークより、ブラッグの式を用いて算出することができる。
【００２０】
炭素００２面の面間隔ｄ００２は、例えば、負極材への熱処理温度を高くすることで値が小さくなる傾向があり、この性質を利用して面間隔ｄ００２を上記範囲内に設定することができる。
【００２１】
また、黒鉛質材料の平均粒子径（５０％Ｄ）は、１μｍ〜５０μｍであることが好ましい。平均粒子径が５０μｍ以上であるとペーストにし塗工する際に塗工性が悪く、また、急速充放電特性に劣る傾向がある。また、平均粒子径が１μｍ以下であるとリチウムイオンと電気化学的な反応に効率よく関与できない粒子となり、容量、サイクル特性が低下する傾向がある。この観点から、５μｍ〜３０μｍであることがさらに好ましい。なお、平均粒径は、例えば、界面活性剤を含んだ精製水に試料を分散させ、レーザー回折式粒度分布測定装置（例えば、株式会社島津製作所製ＳＡＬＤ−３０００Ｊ）で測定することができ、平均粒子径は５０％Ｄとして算出される。本発明において、黒鉛粒子の平均粒径を上記範囲とするには、例えば、粉砕機や篩を用いて所望の大きさの粒子を得ればよい。
【００２２】
また、黒鉛質材料の７７Ｋでの窒素吸着測定より求められる比表面積は、１０ｍ２／ｇ以下のものが好ましく、より好ましくは６ｍ２／ｇ以下である。比表面積は、１０ｍ２／ｇを超えると得られるリチウムイオン二次電池の第一サイクル目の不可逆容量が大きくなる傾向にあり、エネルギー密度が小さく、さらに負極を作製する際多くの有機系結着材が必要になる傾向にある。なお、窒素吸着での比表面積は、７７Ｋでの窒素吸着測定より得られた吸着等温線により求めることができる。
【００２３】
７７Ｋでの窒素吸着測定より求められる比表面積は、例えば、負極材の平均粒子径を大きくすること、負極材への熱処理温度を高くすること、負極材の表面を改質すること等で値が小さくなる傾向があり、この性質を利用して７７Ｋでの窒素吸着測定より求められる比表面積を上記範囲内に設定することができる。
【００２４】
黒鉛質材料のかさ密度は０．３ｇ／ｃｍ３以上であることが好ましい。かさ密度が０．３ｇ／ｃｍ３未満であると負極を作製する際多くの有機系結着材が必要になり、その結果作製するリチウムイオン二次電池のエネルギー密度が小さくなる傾向にある。かさ密度の上限値に特に制限はないが、通常１．５ｇ／ｃｍ３以下とされる。
【００２５】
かさ密度は、容量１５０ｃｍ３のメスシリンダーに試料粉末１００ｃｍ３をさじを用いて徐々に投入し、メスシリンダーに栓をした後、メスシリンダーを５ｃｍの高さから３０回落下させた後の試料粉末の質量及び容積から算出することができる３０回タップ密度である。
【００２６】
本発明において、炭素粒子のかさ密度を上記範囲とするには、例えば、粉砕機や篩を用いて所望の大きさの粒子を得ればよい。
【００２７】
非晶質炭素材料としては、ＸＲＤ測定より求められる炭素００２面の面間隔ｄ００２が３．４０Å以上であればよい。面間隔ｄ００２が３．４Å以上になると入出力特性に優れる傾向がある。なお、炭素００２面の面間隔ｄ００２は、Ｘ線（ＣｕＫα線）を試料に照射し、回折線をゴニオメーターにより測定して得た回折プロファイルより回折角２θ＝２４〜２６°付近に現れる炭素００２面に対応した回折ピークより、ブラッグの式を用いて算出することができる。
【００２８】
炭素００２面の面間隔ｄ００２は、例えば、負極材への熱処理温度を調整することにより面間隔ｄ００２を上記範囲内に設定することができる。
【００２９】
また、非晶質炭素材料の平均粒子径は、５μｍ〜３０μｍであることが好ましい。平均粒子径が５μｍ以上の場合、比表面積を適正な範囲とすることができ、リチウムイオン二次電池の初回充放電効率が優れると共に、粒子同士の接触が良く入出力特性に優れる傾向がある。一方、平均粒子径が３０μｍ以下の場合、電極面に凸凹が発生しにくく電池の短絡を抑制できると共に、粒子表面から内部へのＬｉの拡散距離が比較的短くなるためリチウムイオン二次電池の入出力特性が向上する傾向がある。この観点から平均粒子径は、５μｍ〜１５μｍであることがより好ましい。なお、例えば、粒度分布は界面活性剤を含んだ精製水に試料を分散させ、レーザー回折式粒度分布測定装置（例えば、株式会社島津製作所製ＳＡＬＤ−３０００Ｊ）で測定することができ、平均粒子径は５０％Ｄとして算出される。
【００３０】
本発明において、非晶質粒子の平均粒径を上記範囲とするには、例えば、粉砕機や篩を用いて所望の大きさの粒子を得ればよい。
【００３１】
また、非晶質材料の７７Ｋでの窒素吸着測定より求められる比表面積は、１０ｍ２／ｇ以下のものが好ましく、より好ましくは６ｍ２／ｇ以下である。比表面積は、１０ｍ２／ｇを超えると得られるリチウムイオン二次電池の第一サイクル目の不可逆容量が大きくなる傾向にあり、エネルギー密度が小さく、さらに負極を作製する際多くの有機系結着材が必要になる傾向にある。なお、窒素吸着での比表面積は、７７Ｋでの窒素吸着測定より得られた吸着等温線により求めることができる。
７７Ｋでの窒素吸着測定より求められる比表面積は、例えば、負極材の平均粒子径を大きくすること、負極材への熱処理温度を高くすること、負極材の表面を改質すること等で値が小さくなる傾向があり、この性質を利用して７７Ｋでの窒素吸着測定より求められる比表面積を上記範囲内に設定することができる。
【００３２】
非晶質炭素材料のかさ密度は０．３ｇ／ｃｍ３以上であることが好ましい。かさ密度が０．３ｇ／ｃｍ３未満であると負極を作製する際多くの有機系結着材が必要になり、その結果作製するリチウムイオン二次電池のエネルギー密度が小さくなる傾向にある。かさ密度の上限値に特に制限はないが、通常１．５ｇ／ｃｍ３以下とされる。
【００３３】
かさ密度は、容量１５０ｃｍ３のメスシリンダーに試料粉末１００ｃｍ３をさじを用いて徐々に投入し、メスシリンダーに栓をした後、メスシリンダーを５ｃｍの高さから３０回落下させた後の試料粉末の質量及び容積から算出することができる３０回タップ密度である。
【００３４】
本発明において、炭素粒子のかさ密度を上記範囲とするには、例えば、粉砕機や篩を用いて所望の大きさの粒子を得ればよい。
【００３５】
本発明のリチウムイオン二次電池用負極は、上記ホウ素単体又はホウ素化合物を添加した炭素質材料を有機系結着剤及び溶剤又は水と混合し、集電体に塗布し溶剤又は水を乾燥し、加圧することにより負極層を成形しリチウムイオン二次電池用負極とすることができる。
【００３６】
有機系結着剤としては、例えば、ポリエチレン、ポリプロピレン、エチレンプロピレンラバー、ブタジエンゴム、スチレンブタジエンゴム、カルボキシメチルセルロース、ポリフッ化ビニリデン、ポリエチレンオキサイド、ポリエピクロルヒドリン、ポリアクリロニトリル等の高分子化合物等が用いられる。ホウ素単体又はホウ素化合物を添加した炭素質材料と有機系結着剤の混合割合は、ホウ素単体又はホウ素化合物を添加した炭素質材料１００質量部に対し有機系結着剤１〜２０質量部が好ましい。
【００３７】
ホウ素単体又はホウ素化合物を添加した炭素質材料と有機系結着剤の混合に使用する溶剤としては特に制限が無く、Ｎ−メチルピロリドン、ジメチルアセトアミド、ジメチルホルムアミド、γ−ブチロラクトン等が用いられる。
集電体としては、例えばニッケル、銅等の箔やメッシュ等が使用できる。
【００３８】
本発明のリチウム二次電池用負極において、集電体上のホウ素単体又はホウ素化合物を添加した炭素質材料及び有機系結着剤を含有する混合物層（負極層）の密度が１．４０〜１．９０ｇ／ｃｍ３であることが好ましい。前記密度は、１．４５〜１．８０ｇ／ｃｍ３がより好ましく、１．５０〜１．７０ｇ／ｃｍ３がさらに好ましい。
【００３９】
本発明の負極における集電体上のホウ素単体又はホウ素化合物を添加した炭素質材料及び有機系結着剤を含有する負極層の密度を高くすることにより、この負極を用いて得られるリチウム二次電池の体積当りのエネルギー密度を大きくすることができる。前記ホウ素単体又はホウ素化合物を添加した炭素質材料及び有機系結着剤を含有する負極層の密度が１．４０ｇ／ｃｍ３未満では得られるリチウム二次電池の体積当りのエネルギー密度が小さくなる傾向がある。一方、前記ホウ素単体又はホウ素化合物を添加した炭素質材料及び有機系結着剤を含有する負極層の密度が１．９０ｇ／ｃｍ３を超えると、リチウムイオン二次電池を作製するときの電解液の注液性が悪くなる傾向があるばかりでなく、作製するリチウム二次電池の急速充放電特性及びサイクル特性が低下する傾向がある。
【００４０】
ここで、前記ホウ素単体又はホウ素化合物を添加した炭素質材料及び有機系結着剤を含有する負極層の密度は、ホウ素単体又はホウ素化合物を添加した炭素質材料及び有機系結着剤を含有する負極層の質量及び体積の測定値から算出できる。
【００４１】
負極層の集電体への一体化後の炭素質材料及び有機系結着剤を含有する負極層の密度は、例えば、一体化成形するときの圧力やロールプレス等の装置のクリアランス等により適宜調整することができる。
【００４２】
得られた負極を用いて、本発明のリチウムイ二次電池とするために、例えばリチウム化合物を含む正極とセパレータを介して対向して配置し、電解液を注入する。リチウム化合物を含む正極としては、例えば、ＬｉＮｉＯ２、ＬｉＣｏＯ２、ＬｉＭｎ２Ｏ４等を単独又は混合して使用することができる。正極は、負極と同様にして、集電体表面上に正極層を形成することで得ることができる。
【００４３】
また、電解液は、例えばＬｉＣｌＯ４、ＬｉＰＦ４、ＬｉＡｓＦ、ＬｉＢＦ４、ＬｉＳＯ３ＣＦ４等のリチウム塩を、例えばエチレンカーボネート、ジエチルカーボネート、ジメトキシエタン、ジメチルカーボネート、メチルエチルカーボネートテトラヒドロフラン等に溶解したものが使用できる。また、電解液のかわりに固体又はゲル状のいわゆるポリマ電解質を用いることもできる。
【００４４】
セパレータとしては、例えばポリエチレン、ポリプロピレン等ポリオレフィンを主成分とした不織布、クロス、微孔フィルム又はそれらを組み合わせたものを用いることができる。なお、作製するリチウム二次電池の正極と負極が直接接触しない構造にした場合は、セパレータを使用しなくてもよい。
【００４５】
本発明のリチウム二次電池の構造は、特に限定されないが、通常、正極及び負極と、必要に応じて設けられるセパレータとを、扁平状渦巻状に巻回して巻回式極板群とする、またはこれらを平板状として積層して積層式極板群とし、これら極板群を外装体中に封入した構造とするのが一般的である。
【００４６】
本発明のリチウム二次電池は、特に限定されないが、ペーパー型電池、ボタン電池、コイン型電池、積層型電池、円筒型電池等として使用される。
【実施例】
【００４７】
以下、実施例を用いて、本発明をさらに具体的に説明するが、本発明は以下の実施例に限定されることはない。
【００４８】
（実施例１）
炭素質材料として、下記（ａ）人造黒鉛粒子を作製した。
（ａ）人造黒鉛粒子
平均粒子径が５μｍのコークス粉末１００重量部、タールピッチ３０重量部、平均粒子径が４８μｍの炭化珪素３０重量部、及びコールタール２０重量部を混合し、２７０℃で１時間混合した。得られた混合物を粉砕し、ペレット状に加圧成形、窒素中１０００℃で予備焼成した後、アチソン炉を用いて３０００℃で黒鉛化した。上記によって得られた黒鉛ブロックをハンマーミルもしくはジェットミルを用いて、得られる人造黒鉛の平均粒子径が所望の値となるように粉砕条件を適宜選択して粉砕を行った。次いで、粉砕した人造黒鉛を２５０ｍｅｓｈ標準篩を通過させた。得られた人造黒鉛の走査型電子顕微鏡（ＳＥＭ）写真によれば、この黒鉛質粒子は、複数の扁平状の粒子が配向面に非平行となるように集合又は結合した構造をしていた。表１にｄ（００２）、平均粒径、比表面積、かさ密度を示す。
【００４９】
上記（ａ）人造黒鉛粒子に炭化ホウ素（Ｂ４Ｃ）（ＥＳＫ  ＣＥＲＡＭＩＣＳ社製  品番Ｔｅｔｒａｂｏｒシリーズ  Ｆ１２００、粒径５μｍ）を炭素質材料に対して０．１ｗｔ％添加してリチウム二次電池用負極材を得た。
【００５０】
（評価セル作製方法）
上記で得たリチウム二次電池用負極材を用いてリチウム二次電池用負極及びリチウム二次電池を下記のように作製した。
【００５１】
（リチウム二次電池負極の作製）
上記リチウム二次電池用負極材９８重量％、結着剤としてスチレンブタジエンゴム（日本ゼオン株式会社製、商品名「ＢＭ−４００Ｂ」）１重量％、増粘剤としてカルボキシメチルセルロース（第一工業製薬株式会社製）１重量％を混合し、水に分散させて均一なスラリーとした。このスラリーを１１μｍ厚の銅箔に塗布し、１３０℃及び１０５℃で乾燥させ、加圧成形し、さらにφ１４ｍｍの大きさに切り出してリチウム二次電池用負極を作製した。また、１０ｍｍ×５ｍｍの大きさに切り出して密着性試験用負極を作製した。
【００５２】
（リチウム二次電池の作製）
作用極として上記で作製した負極を用い、対極として厚さ１ｍｍの金属リチウムを用い、これら両極をセパレーター（旭化成株式会社製、微細孔オレフィン膜）を介して対向させた。さらに１．０Ｍ  ＬｉＰＦ６／エチレンカーボネート及びメチルエチルカーボネートの混合溶液（３：７容量比）にビニレンカーボネートを０．５重量％添加した非水電解液を注入し、通常の方法によってリチウム二次電池を作製した。
【００５３】
（評価条件）
（放電負荷特性）
作製したリチウム二次電池（電極密度１７５０ｋｇ／ｍ３）を２５℃の雰囲気下において、定電流定電圧方式で、定電流０．４３４ｍＡ、定電圧０Ｖ（Ｌｉ／Ｌｉ＋）、カット電流０．０４３ｍＡの条件で充電し、次いで、定電流方式で、定電流０．４３４ｍＡ、カット電圧１．５Ｖ（Ｌｉ／Ｌｉ＋）になるまで放電するサイクルを２回繰り返した。３サイクル目においては同様の充電を行い、定電流方式で、定電流８．６８ｍＡ、カット電圧１．０Ｖ（Ｌｉ／Ｌｉ＋）になるまで放電した。４サイクル目おいては同様の充電を行い、定電流方式で、定電流１０．８５ｍＡ、カット電圧１．０Ｖ（Ｌｉ／Ｌｉ＋）になるまで放電した。５サイクル目においては同様の充電を行い、定電流方式で、定電流１３．０２１ｍＡ、カット電圧１．０Ｖ（Ｌｉ／Ｌｉ＋）になるまで放電した。
２サイクル目の放電容量（ｋｇ／Ａｈ）（電流密度０．２８２ｍＡ／ｃｍ２）、３サイクル目の放電容量（電流密度５．６４ｍＡ／ｃｍ２）、４サイクル目の放電容量（電流密度７．０５ｍＡ／ｃｍ２）、５サイクル目の放電容量（電流密度８．４６ｍＡ／ｃｍ２）を測定し、２サイクル目の放電容量を１００とした場合の３サイクル、４サイクル、５サイクル目の放電容量維持率を表２に示す。
【００５４】
（密着特性）
作製したリチウム二次電池用負極（電極密度１７５０ｋｇ／ｍ３）をガラス板に負極塗布面を両面テープで固定し、垂直に折り曲げ、引っ張り試験の台座にガラス板を固定する。次いで、リチウム二次電池負極を引っ張り試験機の治具に固定し、引張り試験機（ＳＨＩＭＰＯ社製  ＦＧＣ−０．２Ｂ）を用いて、引張り強度を測定した。リチウム二次電池負極の引っ張り強度を密着指数として表３に示す。
【００５５】
（参考例２）
炭素質材料として下記（ｂ）天然黒鉛を使用した以外は、実施例１と同様にして評価を行った。
（ｂ）天然黒鉛粒子
中国産の天然黒鉛を、ハンマーミルもしくはジェットミルを用いて、得られる天然黒鉛の平均粒子径が所望の値となるように粉砕条件を適宜選択して粉砕を行った。次いで、粉砕した天然黒鉛を２５０ｍｅｓｈの標準篩を通過させた。表１にｄ（００２）、平均粒径、比表面積、かさ密度を示す。
【００５６】
（実施例３）
添加するホウ素化合物を、窒化ホウ素（電気化学工業株式会社製  ＧＰシリーズ、平均粒径８μｍ）に変えた以外は、実施例１と同様にして評価を行った。得られた放電容量維持率の結果を表２、密着指数を表３に示す。
【００５７】
（比較例１）
炭化ホウ素を添加しない以外は、実施例１と同様にして評価を行った。得られた放電容量維持率の結果を表２、密着特性試験の結果を表３に示す。
（比較例２）
炭化ホウ素を添加しない以外は、参考例２と同様にして評価を行った。得られた放電容量維持率の結果を表２、密着特性試験の結果を表３に示す。
【００５８】
（比較例３）
（ａ）人造黒鉛粒子の作製において、炭化珪素を１５重量部とし、さらに、ホウ酸を１５重量部混合した以外は比較例１と同様にして評価を行った。得られた放電容量維持率の結果を表２、密着特性試験の結果を表３に示す。
【００５９】
【表１】
0005636786.tif 000002
【００６０】
【表２】
0005636786.tif 000003
【００６１】
【表３】
0005636786.tif 000004